(57)【特許請求の範囲】
【請求項１】
金属板の一方の面上に、プライマー層と、ベースコート層と、絵柄層と、上記絵柄層の上に凹凸を形成するマット印刷層と、上記マット印刷層の凹凸を埋めるクリヤコート層と、がこの順に形成され、
上記マット印刷層で形成される凸部の高さが、上記クリヤコート層の厚さの５０％以上１００％未満であり、
上記マット印刷層の構成物としてインキ樹脂とマット剤とを有し、
上記マット剤は、平均粒径２μｍ以上１０μｍ以下の不定形のシリカ粒子であり、
上記マット剤の添加量は、上記インキ樹脂１００質量部に対し５質量部以上２０質量部以下であり、
上記クリヤコート層の一部は、上記絵柄層に接していることを特徴とする化粧板。
【請求項２】
上記クリヤコート層は、フッ素樹脂を含むことを特徴とする請求項１に記載した化粧板。
【請求項３】
上記絵柄層は、バインダ樹脂を含み、
上記バインダ樹脂は、ポリエステル樹脂、ウレタン樹脂、エポキシ樹脂、メラミン樹脂、アルキド樹脂、フェノール樹脂、またはアクリル樹脂を含むことを特徴とする請求項２に記載した化粧板。
【請求項４】
上記マット印刷層で形成される凸部の高さが２μｍ以上１０μｍ以下の範囲で設定され、上記クリヤコート層の厚さが５μｍ以上１５μｍ以下の範囲で設定されることを特徴とする請求項１〜請求項３のいずれか１項に記載した化粧板。
【請求項５】
上記クリヤコート層の厚さは、上記マット印刷層で形成される凸部の高さよりも１μｍ厚いことを特徴とする請求項１〜請求項３のいずれか１項に記載した化粧板。
【請求項６】
上記マット印刷層の凸部と上記絵柄層の絵柄とが同調して配置されていることを特徴とする請求項１〜請求項５のいずれか１項に記載した化粧板。
【請求項７】
上記マット印刷層は、着色用の無機顔料を含むことを特徴とする請求項１〜請求項６のいずれか１項に記載した化粧板。
【請求項８】
上記マット剤の添加量は、上記インキ樹脂１００質量部に対し７質量部以上１６質量部以下であることを特徴とする請求項１〜請求項７のいずれか１項に記載した化粧板。
【請求項９】
上記金属板は、溶融亜鉛メッキ鋼板であって、
上記金属板の他方の面に、ポリエステル樹脂またはエポキシ樹脂を含み、加熱焼付け加工が施された裏面コート層が形成されたことを特徴とする請求項１〜請求項８のいずれか１項に記載した化粧板。
【発明の詳細な説明】
【技術分野】
【０００１】
本発明は、溶融亜鉛メッキ鋼板などの鋼板やアルミ板等の金属板の上が塗装や印刷によって化粧が施されたプリント化粧金属板などのプリント化粧板に好適な技術である。
【背景技術】
【０００２】
プリント化粧鋼板としては、例えば特許文献１に記載の鋼板がある。この鋼板は、ステンレス鋼板の表面にクロメート皮膜層（第１層目）を形成し、その上に第２層目の有機塗膜層を形成し、その上に第３層目の熱硬化塗膜層を形成し、その上に一層以上の塗膜を形成した構成となっている。
しかし、プリント化粧鋼板に対し、更なる意匠性が要求される場合がある。
【先行技術文献】
【特許文献】
【０００３】
【特許文献１】特許第３９５７９０８号公報
【発明の概要】
【発明が解決しようとする課題】
【０００４】
本発明は、上記のような点に着目してなされたもので、より意匠性を高めたプリント化粧鋼板などの化粧板を提供することを目的とする。
【課題を解決するための手段】
【０００５】
課題を解決するために、本発明の一態様である化粧板は、金属板の一方の面上に、プライマー層と、ベースコート層と、絵柄層と、上記絵柄層の上に凹凸を形成するマット印刷層と、上記マット印刷層の凹凸を埋めるクリヤコート層と、がこの順に形成され、上記マット印刷層で形成される凸部の高さが、上記クリヤコート層の厚さの５０％以上１００％未満である。
【発明の効果】
【０００６】
本発明の態様によれば、意匠性の高い化粧板を提供可能となる。
【図面の簡単な説明】
【０００７】
【図１】本発明に基づく実施形態に係る化粧板を説明する図である。
【発明を実施するための形態】
【０００８】
次に、本発明の実施形態について図面を参照しつつ説明する。
ここで、図面は模式的なものであり、厚さと平面寸法との関係、各層の厚さの比率等は現実のものとは異なる。また、以下に示す実施形態は、本発明の技術的思想を具体化するための構成を例示するものであって、本発明の技術的思想は、構成部品の材質、形状、構造等が下記のものに特定するものでない。本発明の技術的思想は、特許請求の範囲に記載された請求項が規定する技術的範囲内において、種々の変更を加えることができる。
【０００９】
（構成）
本実施形態の化粧板１０は、図１に示すように、金属板１の裏面に対し裏面塗装によって裏面コート層７が施されている。又、金属板１の表面に対し、プライマー層２、ベースコート層３、絵柄層４、マット印刷層５、及びクリヤコート層６がこの順に形成されている。
【００１０】
＜金属板１＞
本実施形態では、金属板１として溶融亜鉛メッキ鋼板の場合を例に説明する。金属板１は、アルミニウム板など他の金属板１であっても良い。また、本発明の化粧板１０は、表面が金属板１からなる複合板であっても適用可能である。
ここで、溶融亜鉛メッキ鋼板は、鋼板表面に亜鉛メッキ（金属皮膜）が形成されている。皮膜は、塗料との密着性・耐食性を向上させるために形成する。
【００１１】
＜プライマー層２＞
プライマー層２は、下地となる層であって、金属板との密着性・耐食性を向上させるために形成する。
プライマー層２は、公知のプライマー用の樹脂塗料を使用してすれば良い。その樹脂塗料としては、例えばポリエステル樹脂、ウレタン樹脂、エポキシ樹脂、メラミン樹脂、アルキド樹脂、フェノール樹脂、アクリル樹脂等の熱硬化型樹脂を含む公知の硬化性塗料を適用することが出来る。
プライマー層２には、耐食性を向上させる目的で防錆顔料を配合しても良い。
プライマー層２の厚さは、例えば１〜１０μｍである。
【００１２】
＜ベースコート層３＞
ベースコート層３は、全体の色調のベースとなる単色のコート層である。
ベースコート層３は、公知のベースコート用のバインダ樹脂を含む塗料を使用してすれば良い。そのバインダ樹脂としては、例えばポリエステル樹脂、ウレタン樹脂、エポキシ樹脂、メラミン樹脂、アルキド樹脂、フェノール樹脂、アクリル樹脂等の熱硬化型樹脂を適用することが出来る。
樹脂塗装には、単色の色調を形成するための顔料が添加されている。
ベースコート層３の厚さは、例えば１０〜３０μｍである。
【００１３】
＜絵柄層４＞
ベースコート層３の上に、印刷によって絵柄層４が形成される。絵柄層４を形成する塗料は、バインダ樹脂及び顔料を含む。バインダ樹脂としては、公知のバインダ樹脂を使用すればよいが、上記のプライマー層２で使用されるような、ポリエステル樹脂、ウレタン樹脂、エポキシ樹脂、メラミン樹脂得、アルキド樹脂、フェノール樹脂、アクリル樹脂等の熱硬化型樹脂が好適である。
【００１４】
顔料としては、公知の顔料を採用すればよい。例えば、酸化チタン、亜鉛華、カーボンブラック、酸化鉄、有機顔料、メタリック顔料、パール顔料などが例示出来る。
絵柄層４が形成する絵柄模様については特に限定はないが、本実施形態では、木目模様の絵柄とする。
絵柄層４は、ベタに印刷され、その厚さは、例えば０．１〜０．２μｍである。
【００１５】
＜マット印刷層５＞
マット印刷層５は、インキ樹脂とインキ樹脂に添加されたマット剤とを有する塗料によって印刷されて構成される。
インキ樹脂は、例えばポリエステル樹脂、ウレタン樹脂、エポキシ樹脂、メラミン樹脂、アルキド樹脂、フェノール樹脂、アクリル樹脂等の熱硬化型樹脂からなる。紫外線硬化型樹脂から構成されていても良い。硬化型樹脂は２液硬化型樹脂であっても良い。
【００１６】
マット剤（艶消し剤）は、例えばシリカ、炭酸カルシウム、合成マイカ、酸化チタンなどの無機微粒子や、ポリエチレン微粒子、アクリル微粒子、ウレタン微粒子、バルーン、などの有機微粒子からなる。
本実施形態のマット剤は微粒子状の形状で構成されている。そのマット剤は、平均粒径２μｍ以上１０μｍ以下の微粒子で構成されることが好ましい。
【００１７】
そのマット剤の添加量は、インキ樹脂１００質量部に対し５質量部以上２０質量部以下であることが好ましい。
マット印刷層５は、絵柄層４の上に設けられて凹凸を形成する。凹凸形状としては、例えば、木目板導管溝、石板表面凹凸（花崗岩劈開面等）、布表面テクスチャア、梨地、砂目、ヘアライン、万線条溝等がある。
【００１８】
本実施形態のマット印刷層５は、導管部を構成するように凹凸を形成するとする。導管模様を形成する凸部は、絵柄層４の絵柄と同調して配置されることが好ましい。同調とは、表面側からみて、絵柄と導管とが５０％以上重なるように形成する。
マット印刷層５で形成される凸部の高さＨは、２μｍ以上１０μｍ以下の範囲で設定することが好ましい。
マット印刷層５を印刷する印刷版は、例えば高版深（５０〜１２０μｍ）を使用すればよい。
マット印刷層５で形成される凸部の高さＨは、クリヤコート層６の厚さＤの５０％以上１００％未満となるように設定する。
【００１９】
マット印刷層５の凸部の高さＨをクリヤコート層６の厚さＤの１００％未満とすることで、マット印刷層５、特にマット剤がクリヤコート層から突出することなく、化粧板１０の表面を平坦に、若しくは平坦に近づけることが出来る。また、マット剤の脱落を大幅に抑制することが出来る。また、マット印刷層５の凸部の高さＨをクリヤコート層６の厚さＤの５０％以上とすることで、マット印刷層５の凹凸による意匠性低減を抑制することが出来る。
ここで、マット印刷層５は、シリカなどのマット剤が添加することで白っぽくなる可能性がある。このため、インキ樹脂に対し墨やブラックカーボンなどの着色顔料を混合することが好ましい。墨を添加することで濃い茶色っぽい色となり、よりリアルな木目を表現可能となる。
【００２０】
＜クリヤコート層６＞
クリヤコート層６は、透明な硬化型樹脂から構成する。
クリヤコート層６は、耐候性、曲げ加工性、耐傷付性や清掃性に関してその優劣を左右する重要な役割をもつ。クリヤコート層６は、硬化型樹脂を主成分とする。すなわち樹脂成分が実質的に硬化型樹脂から構成されることが好ましい。実質的とは、例えば樹脂全体を１００質量部とした場合に８０質量部以上を指す。クリヤコート層６には、必要に応じて、耐侯剤、可塑剤、安定剤、充填剤、分散剤、染料、顔料等の着色剤、溶剤等を含んでもよい。
【００２１】
クリヤコート層６は、例えばフッ素樹脂及び電離放射線硬化型樹脂を含有する。更に熱硬化型樹脂を含んでいても良い。但し、硬化型樹脂の含有割合として、電離放射線硬化型樹脂が樹脂全体の６０質量部以上が好ましい。
クリヤコート層６の厚さＤは５μｍ以上１５μｍ以下の範囲で設定することが好ましい。
【００２２】
＜裏面コート層７＞
裏面コート層７は、ポリエステル樹脂やエポキシ樹脂を主成分とした塗料を塗装後、加熱焼付けして形成される。
（効果その他）
本実施形態の化粧板１０は、金属板１の一方の面上に、プライマー層２と、ベースコート層３と、絵柄層４と、上記絵柄層４の上に設けられて凹凸を形成するマット印刷層５と、上記マット印刷層５の凹凸を埋めるクリヤコート層６と、がこの順に形成され、マット印刷層５で形成される凸部の高さＨが、上記クリヤコート層６の厚さＤの５０％以上１００％未満である。
【００２３】
この構成によれば、マット印刷層５の凹凸によって導管意匠などを付与されることで、意匠性の高い化粧板１０を提供可能となる。
またこのとき、マット印刷層５の墨などの濃い着色用の無機顔料を添加することで、艶だけでなく色差での意匠表現も加わり、よりリアルな導管を表現可能となる。
またマット印刷層５による導管を絵柄と同調させることで、よりリアルな木目を表現可能となる。
【実施例】
【００２４】
次に、本発明の実施例について説明する。
下記の構成にて化粧板１０を構成した。但し、マット印刷層５に添加するマット剤の内訳について表１に示すように変更して、Ａ−１〜Ｆ−２の各化粧板１０を作製した。なお、表１中の添加量（％）は、インキ樹脂の質量（１００質量部）に対する質量％（質量部）である。また表１には、「○」「△」「×」の３段階での意匠性評価についても併せて記載した。
【００２５】
【表１】
0006746979.tif 000002
【００２６】
＜化粧板１０の基本構成＞
金属板１として、ＪＩＳ  Ｇ  ３３０２に準拠した厚さ０．４ｍｍの鋼板に溶融亜鉛メッキで皮膜を形成した溶融亜鉛メッキ鋼板を使用し、その溶融亜鉛メッキ鋼板の上にポリエステル樹脂製のプライマー塗料で塗装してプライマー層２を形成した。プライマー層２の厚さは１．２５μｍとした。
【００２７】
次に、プライマー層２の上に、ポリエステル樹脂をバインダ樹脂としたベースコート層３（厚さ１５．５μｍ）を形成した後、絵柄層４を形成した。絵柄模様として木目模様を形成した。絵柄層４を形成する塗料は、ポリエステル樹脂をバインダ樹脂とし、絵柄層４の厚さを０．２μｍとした。
プライマー層２の上に、インキ樹脂とマット剤とを含む塗料によってマット印刷層５を形成した。マット印刷層５は、絵柄層４の上に凹凸が形成されるように印刷によって形成され、その凹凸形状で意匠性を高める。本実施形態では、導管模様となるように凹凸形状を設定した。この際に、絵柄層４の木目と５０％以上同調するようにて導管部（凸部）の模様を配置した。
【００２８】
マット印刷層５のインキ樹脂としてウレタン樹脂を使用し、添加するマット剤については、表１に示す通り、各化粧板１０によって変更した。尚、インキ樹脂には、着色顔料として墨を、インキ樹脂１００質量部に対し５質量部添加した。
マット印刷層５の厚さは、凸部の高さＨつまり最大の厚さは、各化粧板１０で異なり、マット印刷層５に添加するマット剤の（平均粒径＋０．５μｍ）程度の厚さとなっている。例えば、Ｂ−１の化粧板１０の場合には、マット剤の平均粒径が４μｍで、凸部での高さが４．５μｍ前後の厚さとなる。
【００２９】
更に、そのマット印刷層５を埋めて、化粧板１０の表面が平坦になるようにして、クリヤコート層６を形成した。クリヤコート層６には、透明なポリエステル樹脂を使用した。
クリヤ層の厚さは、マット印刷層５の凸部の高さＨより１μｍだけ高くなるように設定した。
【００３０】
＜評価＞
Ａ−１〜Ｆ−２の１２種類の化粧板１０について、１０名による官能試験を実施した。
その評価は、化粧板１０を表面側から観察して、絵柄層４の絵柄模様を観察した際の評価で実施した。
その評価は、Ａ−１〜Ｄ−２の化粧板１０については、８名以上から評価者からリアルな木目に近い意匠との評価を得た。特に、Ｂ−１〜Ｄ−２については、９名以上から評価者からリアルな木目に近い意匠との評価を得た。
【００３１】
一方、Ｅ−１、Ｅ−２の化粧板１０については、７名以上から評価者からリアルな木目に近い意匠との評価を得た。Ｆ−１、Ｆ−２の意匠については、マット剤の平均粒径が大きい事から、マット印刷層５が形成する凹凸が平坦な感じとなって意匠性が他の化粧板１０に比べて低くなり、３名未満から評価者だけからリアルな木目に近い意匠との評価を得たのみであった。特に、鱗変状粒径は、厚さは２μ程度ではあるが、上面が平坦となって、特に凹凸が平坦な感じとなって意匠上不利である。
【００３２】
このように、マット剤の平均粒径は、２〜１０μｍ程度、特に、４〜９μｍが好ましいことが分かる。
ここで、Ｂ−２，Ｃ−１の２つの化粧板１０について、マット印刷層５の凸部の高さＨに対するクリヤコート層６の厚さＤを１００％から３００％まで７段階に厚さを変化して、マット印刷層５の凹凸感を確認した。クリヤコート層６の厚さＤが１００％〜２００％、特に１５０％まではマット印刷層５の凹凸感をはっきり認識出来たが、２３０％を超える辺りから凹凸感が人によってはやや分かり辛くなるとの評価をする者が存在した。
【符号の説明】
【００３３】
１     金属板
２     プライマー層
３  ベースコート層
４     絵柄層
５     マット印刷層
６     クリヤコート層
１０   化粧板
【図１】
0006746979.tif 000003